(57)【特許請求の範囲】
【請求項１】
複数の耐火物を用いて構成された側壁を備えるガラス溶融炉であって、
前記側壁の外方において前記側壁から離間した位置に固定される支持部と、
前記側壁と前記支持部との間に挟持され、かつ前記側壁の一部と接触する中間部と、を備え、
前記中間部は、前記耐火物の膨張により圧縮されることで、その耐火物よりも優先して破壊又は変形される構成を有する緩衝部材を備えることを特徴とするガラス溶融炉。
【請求項２】
前記緩衝部材は、凹部及び貫通孔の少なくとも一方を有することを特徴とする請求項１に記載のガラス溶融炉。
【請求項３】
前記緩衝部材は、前記側壁に接触されるとともに、前記側壁と対向する位置に前記凹部の開口及び前記貫通孔の開口の少なくとも一方を有することを特徴とする請求項２に記載のガラス溶融炉。
【請求項４】
前記側壁は平面視において長手方向を有し、前記長手方向の側壁の両端側となる各位置に前記支持部及び前記中間部を備えていることを特徴とする請求項１から請求項３のいずれか一項に記載のガラス溶融炉。
【請求項５】
前記緩衝部材が、前記複数の耐火物のそれぞれに対応して配置されることを特徴とする請求項１から請求項４のいずれか一項に記載のガラス溶融炉。
【請求項６】
前記複数の耐火物は、ジルコニア系電鋳煉瓦を含み、
前記ジルコニア系電鋳煉瓦に対応して配置される前記緩衝部材は、シャモット系煉瓦であることを特徴とする請求項１から請求項５のいずれか一項に記載のガラス溶融炉。
【請求項７】
請求項１から請求項６のいずれか一項に記載のガラス溶融炉を昇温することを特徴とするガラス溶融炉の昇温方法。
【請求項８】
請求項１から請求項６のいずれか一項に記載のガラス溶融炉を用いてガラス物品を製造することを特徴とするガラス物品の製造方法。
【発明の詳細な説明】
【技術分野】
【０００１】
本発明は、ガラス溶融炉、その昇温方法及びガラス物品の製造方法に関する。
【背景技術】
【０００２】
従来、ガラス溶融炉の側壁は、耐火物（種瓦）を用いて構成されるとともに外側から支持部で支持されている（特許文献１参照）。
【先行技術文献】
【特許文献】
【０００３】
【特許文献１】特開平１０−１８２１６７号公報
【発明の概要】
【発明が解決しようとする課題】
【０００４】
ガラス溶融炉を昇温する際には、側壁を構成する耐火物が膨張（熱膨張）する。耐火物の膨張は支持部により拘束されるため、耐火物に熱応力が生じる。こうした熱応力が大きくなることにより耐火物が破損するおそれがある。ここで、耐火物の膨張に応じて支持部の位置を耐火物から離間する方向に微調整することにより、上述した破損を回避することは可能である。ところが、耐火物の膨張を視認することは困難であるため、例えば、支持部を微調整する作業が遅延することで、耐火物の破損を招くことになる。
【０００５】
本発明は、こうした実情に鑑みてなされたものであり、その目的は、側壁を構成する耐火物を容易に保護することのできるガラス溶融炉、その昇温方法及びガラス物品の製造方法を提供することにある。
【課題を解決するための手段】
【０００６】
上記課題を解決するガラス溶融炉は、耐火物を用いて構成された側壁を備えるガラス溶融炉であって、前記側壁の外方において前記側壁から離間した位置に固定される支持部と、前記側壁と前記支持部との間に挟持される中間部と、を備え、前記中間部は、前記側壁を構成する耐火物の膨張により圧縮されることで、その耐火物よりも優先して破壊又は変形される構成を有する緩衝部材を備える。
【０００７】
この構成によれば、ガラス溶融炉の側壁を構成する耐火物が膨張した際に、緩衝部材が破壊又は変形されることで、耐火物に生じる過剰な熱応力が解放される。
上記ガラス溶融炉において、前記緩衝部材は、凹部及び貫通孔の少なくとも一方を有することが好ましい。
【０００８】
上記のように凹部及び貫通孔の少なくとも一方を有する緩衝部材は、凹部及び貫通孔を省略した緩衝部材よりも圧縮強度が低い。従って、凹部及び貫通孔の少なくとも一方を有する緩衝部材は、側壁を構成する耐火物よりも優先して破壊又は変形される緩衝部材として好適である。
【０００９】
上記ガラス溶融炉において、前記緩衝部材は、前記側壁に接触されるとともに、前記側壁と対向する位置に前記凹部の開口及び前記貫通孔の開口の少なくとも一方を有することが好ましい。
【００１０】
ここで、ガラス溶融炉の側壁において、緩衝部材と接触している部分は、他の部分よりも放熱し難く、他の部分よりも温度が高まるおそれがある。この点、側壁と対向する位置に凹部の開口及び貫通孔の開口の少なくとも一方を有する緩衝部材によれば、側壁と緩衝部材との接触面積を抑えることができる。これにより、例えば、側壁の外面における温度のばらつきを小さくすることが可能である。
【００１１】
上記ガラス溶融炉において、前記側壁は平面視において長手方向を有し、前記長手方向の側壁の両端側となる各位置に前記支持部及び前記中間部を備えていることが好ましい。
この構成によれば、長手方向の側壁は、その両端側から支持部により支持されるため、複数の耐火物の間に隙間が生じることを抑えることができる。ところが、長手方向の側壁における膨張は、短手方向の側壁よりも大きくなるため、長手方向の側壁における熱応力が大きくなり易い。こうしたガラス溶融炉において、長手方向の側壁の両端側となる各位置に、緩衝部材を有する中間部を備えることにより、長手方向の側壁を構成する耐火物の熱応力を好適に開放することができる。
【００１２】
上記ガラス溶融炉において、前記緩衝部材が、前記複数の耐火物のそれぞれに対応して配置されていることが好ましい。
この構成によれば、複数の耐火物に生じる熱応力を解放することができる。
【００１３】
上記ガラス溶融炉において、前記複数の耐火物は、ジルコニア系電鋳煉瓦を含み、前記ジルコニア系電鋳煉瓦に対応して配置される前記緩衝部材は、シャモット系煉瓦であることが好ましい。
【００１４】
上記のジルコニア系電鋳煉瓦は、耐久性に優れるものの、所定温度域では、例えば、アルミナ系電鋳煉瓦よりも比較的大きく膨張する傾向にある。一方、シャモット系煉瓦は、比較的圧縮強度が低い。このため、ジルコニア系電鋳煉瓦によって側壁の耐久性を高めた場合に、緩衝部材としてシャモット系煉瓦を用いることは、そのジルコニア系電鋳煉瓦の熱応力を好適に解放する構成として有利である。
【００１５】
上記課題を解決するガラス溶融炉の昇温方法は、上記ガラス溶融炉を昇温する。
この方法によれば、ガラス溶融炉の昇温中に、側壁を構成する耐火物に生じる過剰な熱応力を解放することができる。
【００１６】
上記課題を解決するガラス物品の製造方法は、上記ガラス溶融炉を用いてガラス物品を製造する。
この方法によれば、ガラス物品の製造中にガラス溶融炉を昇温する際に、側壁を構成する耐火物に生じる過剰な熱応力を解放することができる。
【発明の効果】
【００１７】
本発明によれば、側壁を構成する耐火物を容易に保護することができる。
【図面の簡単な説明】
【００１８】
【図１】実施形態におけるガラス溶融炉を説明する平面図である。
【図２】（ａ）は、図１の２ａ−２ａ線に沿った端面図であり、（ｂ）は、図１の２ｂ−２ｂ線に沿った端面図である。
【図３】（ａ）〜（ｇ）は、ガラス溶融炉の変更例を示す部分端面図である。
【発明を実施するための形態】
【００１９】
以下、ガラス溶融炉、その昇温方法及びガラス物品の製造方法の実施形態について図面を参照して説明する。なお、図面では、説明の便宜上、構成の一部を誇張して示す場合がある。また、各部分の寸法比率についても、実際と異なる場合がある。
【００２０】
図１に示すように、ガラス溶融炉１１は、複数の耐火物Ｒ（「種瓦」とも呼ばれる）を用いて構成された側壁１２を備えている。ガラス溶融炉１１の側壁１２は、平面視で長手方向Ｘ及び短手方向Ｙを有している。側壁１２は、長手方向Ｘ及び短手方向Ｙに沿って複数の耐火物Ｒが配列されることで構成されている。ガラス溶融炉１１は、所謂タンク窯であり、図示を省略するが、ガラスの原料を投入する投入部、ガラスを加熱する加熱機構、溶融ガラスを流出する流出部等を備えている。
【００２１】
ガラス溶融炉１１の側壁１２を構成する各耐火物Ｒとしては、電鋳煉瓦が好適に用いられる。各耐火物Ｒとしては、例えば、ジルコニア系（ジルコニア質）電鋳煉瓦、及びアルミナ系（アルミナ質）電鋳煉瓦が挙げられる。ジルコニア系電鋳煉瓦としては、例えば、アルミナ・ジルコニア・シリカ系電鋳煉瓦、及び高ジルコニア系電鋳煉瓦が挙げられる。各耐火物Ｒは、一種を用いてもよいし、二種以上を用いてもよい。各耐火物Ｒとしては、耐久性の観点から、ジルコニア系電鋳煉瓦を用いることが好ましい。なお、ガラス溶融炉１１の底壁１３についても耐火物Ｒを用いて構成することができる。
【００２２】
ガラス溶融炉１１は、側壁１２の外方において側壁１２から離間した位置に固定される支持部１４を備えている。支持部１４は、例えば、ガラス溶融炉１１が設置される構造物を構成する構成部材Ｓに固定される。支持部１４は、金属製であることが好ましい。また、支持部１４は、側壁１２との距離を調整する調整機構を備えていることが好ましい。こうした支持部１４としては、例えば、ジャッキボルトが挙げられる。
【００２３】
図２（ａ）及び図２（ｂ）に示すように、ガラス溶融炉１１は、側壁１２を構成する耐火物Ｒと支持部１４との間に挟持される中間部１５とを備えている。換言すると、上記支持部１４は、中間部１５を介して耐火物Ｒを支持している。なお、ガラス溶融炉１１の側壁は、上記の長手方向Ｘ及び短手方向Ｙに直交するＺ軸方向に立設されている。
【００２４】
中間部１５は、側壁１２を構成する耐火物Ｒの膨張（熱膨張）により圧縮されることで、その耐火物Ｒよりも優先して破壊又は変形される構成を有する緩衝部材１６を備えている。こうした緩衝部材１６は、支持部１４よりも優先して破壊又は変形される構成を有している。本実施形態の中間部１５は、緩衝部材１６のみから構成されている。すなわち、緩衝部材１６は、側壁１２と支持部１４とのいずれにも接している。また、緩衝部材１６は、凹部１６ａを有し、この凹部１６ａの開口は、側壁１２と対向する位置に配置されている。
【００２５】
本実施形態の緩衝部材１６は、煉瓦から構成されている。緩衝部材１６の圧縮強度は、例えば、５０ＭＰａ以下であることが好ましい。緩衝部材１６の気孔率は、例えば、５％以上であることが好ましい。緩衝部材１６のかさ比重は、例えば、３以下であることが好ましい。緩衝部材１６の圧縮強度、気孔率、及びかさ比重は、ＪＩＳ  Ｒ２２０５に準拠して測定することができる。緩衝部材１６は、例えば、シャモット系（シャモット質）煉瓦であることが好ましい。
【００２６】
本実施形態のガラス溶融炉１１は、長手方向Ｘの側壁１２の両端側となる各位置に支持部１４及び中間部１５を備えている。すなわち、長手方向Ｘの側壁１２の両端側となる各位置に緩衝部材１６が配置されている。
【００２７】
本実施形態のガラス溶融炉１１の緩衝部材１６は、複数の耐火物Ｒのそれぞれに対応して配置されている。例えば、側壁１２を構成する耐火物Ｒの寸法が比較的大きい場合は、複数の緩衝部材１６を一つの耐火物Ｒに対応して配置してもよい。一つの耐火物Ｒに対して複数の緩衝部材１６を配置する場合、複数の緩衝部材１６は、側壁１２の平面視で側壁１２の延在する方向に離間して配置することが好ましい。
【００２８】
なお、図２（ｂ）に示すように、支持部１４は、基部１４ａと、基部１４ａに設けられる支持板１４ｂとを備える支持部１４であってもよい。こうした支持部１４と、側壁１２との間の中間部１５は、複数の緩衝部材１６を備えていてもよい。
【００２９】
以上のガラス溶融炉１１は、例えば、板ガラス、ガラス繊維、管ガラス等のガラス物品の製造に用いることができる。
次に、ガラス溶融炉１１の主な作用について説明する。
【００３０】
例えば、ガラス溶融炉１１を設置し、ガラスの原料をガラス溶融炉１１に投入する前には、ガラスの原料の溶融に適した温度までガラス溶融炉１１を昇温する。また、例えば、ガラス溶融炉１１の稼働中において、図２（ａ）及び図２（ｂ）に二点鎖線で示す溶融ガラスＧの温度を昇温する場合がある。このようにガラス溶融炉１１を昇温する際には、ガラス溶融炉１１の側壁１２等が膨張する。
【００３１】
上記ガラス溶融炉１１は、側壁１２と支持部１４との間に挟持される中間部１５を備えている。中間部１５は、緩衝部材１６を備え、緩衝部材１６は、側壁１２を構成する耐火物Ｒの膨張により圧縮されることで、その耐火物Ｒよりも優先して破壊又は変形される構成を有している。この構成によれば、ガラス溶融炉１１の側壁１２を構成する耐火物Ｒが膨張した際に、緩衝部材１６が破壊又は変形されることで、耐火物Ｒに生じる過剰な熱応力が解放される。
【００３２】
また、過剰に膨張した耐火物Ｒは、緩衝部材１６の破壊又は変形を視認することにより容易に特定される。このように特定した耐火物Ｒと支持部１４との間の中間部１５に寸法の異なる新たな緩衝部材１６を配置したり、支持部１４の位置を調整したりすることで、耐火物Ｒを適切に支持させることができる。
【００３３】
ここで、ガラス溶融炉１１の側壁１２において、緩衝部材１６と接触している部分は、他の部分よりも放熱し難く、他の部分よりも温度が高まるおそれがある。この点、本実施形態の緩衝部材１６は、側壁１２と対向する位置に凹部１６ａの開口を有するため、側壁１２と緩衝部材１６との接触面積を抑えることができる。これにより、例えば、側壁１２の外面における温度のばらつきを小さくすることが可能である。
【００３４】
以上詳述した実施形態によれば、次のような作用効果が発揮される。
（１）ガラス溶融炉１１は、耐火物Ｒを用いて構成された側壁１２を備えている。ガラス溶融炉１１は、側壁１２の外方において側壁１２から離間した位置に固定される支持部１４と、側壁１２と支持部１４との間に挟持される中間部１５とを備えている。中間部１５は、側壁１２を構成する耐火物Ｒの膨張により圧縮されることで、その耐火物Ｒよりも優先して破壊又は変形される構成を有する緩衝部材１６を備えている。この構成によれば、上述したように、耐火物Ｒに生じる過剰な熱応力が解放されるため、側壁１２を構成する耐火物Ｒを容易に保護することができる。
【００３５】
また、過剰に膨張した耐火物Ｒは、緩衝部材１６の破壊又は変形を視認することにより容易に特定される。このように特定した耐火物Ｒと支持部１４との間の中間部１５に寸法の異なる新たな緩衝部材１６を配置したり、支持部１４の位置を調整したりすることで、耐火物Ｒを適切に支持させることができる。
【００３６】
なお、従来のように側壁１２を構成する耐火物Ｒを直接支持部１４で支持した場合、耐火物Ｒの膨張によって支持部１４が変形し易い。このように一旦変形した支持部１４は、耐火物Ｒを支持する機能が低下すため、交換が必要となる。こうした支持部１４の交換は、例えば、設備コストの増大を招くことになる。上記構成によれば、緩衝部材１６の破壊又は変形により、支持部１４は保護されるため、支持部１４の交換頻度を低下させることができる。これにより、設備コストを抑えることが可能となる。
【００３７】
（２）ガラス溶融炉１１は、凹部１６ａを有する緩衝部材１６を備えている。凹部１６ａを有する緩衝部材１６は、凹部１６ａを省略した緩衝部材１６よりも圧縮強度が低い。従って、凹部１６ａを有する緩衝部材１６は側壁１２を構成する耐火物Ｒよりも優先して破壊又は変形される緩衝部材１６として好適である。
【００３８】
（３）ガラス溶融炉１１は、側壁１２に接触されるとともに、側壁１２と対向する位置に凹部１６ａを有する緩衝部材１６を備えている。この場合、側壁１２の外面における温度のばらつきを小さくすることが可能であるため、そうした温度のばらつきを要因とした耐火物Ｒの破損を抑えることができる。
【００３９】
（４）ガラス溶融炉１１の側壁１２は、平面視において長手方向Ｘを有している。ガラス溶融炉１１は、側壁１２の長手方向Ｘにおける両端側となる各位置に支持部１４及び中間部１５を備えている。この場合、長手方向Ｘの側壁１２は、その両端側から支持部１４により支持されるため、複数の耐火物Ｒの間に隙間が生じることを抑えることができる。ところが、長手方向Ｘの側壁１２における膨張は、短手方向Ｙの側壁１２よりも大きくなるため、長手方向Ｘの側壁１２における熱応力が大きくなり易い。こうしたガラス溶融炉１１において、長手方向Ｘの側壁１２の両端側となる各位置に、緩衝部材１６を有する中間部１５を備えることにより、長手方向Ｘの側壁１２を構成する耐火物Ｒの熱応力を好適に開放することができる。従って、長手方向Ｘの側壁１２に隙間が生じることを抑えることができるとともに、その側壁１２を容易に保護することができる。
【００４０】
（５）ガラス溶融炉１１において、緩衝部材１６が、複数の耐火物Ｒのそれぞれに対応して配置されている。この場合、複数の耐火物Ｒに生じる熱応力を解放することができる。従って、側壁１２全体を構成する耐火物Ｒを容易に保護することができる。
【００４１】
（６）ガラス溶融炉１１では、複数の耐火物Ｒは、ジルコニア系電鋳煉瓦を含み、ジルコニア系電鋳煉瓦に対応して配置される緩衝部材１６は、シャモット系煉瓦であることが好ましい。
【００４２】
上記のジルコニア系電鋳煉瓦は、耐久性に優れるものの、所定温度域では、例えば、アルミナ系電鋳煉瓦よりも比較的大きく膨張する傾向にある。一方、シャモット系煉瓦は、比較的圧縮強度が低い。このため、ジルコニア系電鋳煉瓦によって側壁１２の耐久性を高めた場合に、緩衝部材１６としてシャモット系煉瓦を用いることは、そのジルコニア系電鋳煉瓦の熱応力を好適に解放する構成として有利である。また、シャモット系煉瓦は、比較的安価であるため、設備コストを抑えることが可能となる。
【００４３】
（７）上記ガラス溶融炉１１を用いたガラス溶融炉１１の昇温方法によれば、ガラス溶融炉１１の昇温中に、側壁１２を構成する耐火物Ｒに生じる過剰な熱応力を解放することができる。これにより、昇温中のガラス溶融炉１１の側壁１２を構成する耐火物Ｒを容易に保護することができる。従って、耐火物Ｒの交換に伴うコストを抑えることができるため、設備コストを抑えることが可能となる。
【００４４】
（８）上記ガラス溶融炉１１を用いたガラス物品の製造方法によれば、ガラス物品の製造中にガラス溶融炉１１を昇温する際に、側壁１２を構成する耐火物Ｒに生じる過剰な熱応力を解放することができる。これにより、ガラス物品の製造中に、ガラス溶融炉１１の側壁１２を構成する耐火物Ｒを容易に保護することができる。従って、側壁１２の補修の手間を軽減することができるため、ガラス物品の生産性を高めることが可能となる。
【００４５】
（変更例）
上記実施形態を次のように変更してもよい。
・ガラス溶融炉１１の緩衝部材１６は、断面形状が円弧状の凹部１６ａを有しているが、図３（ａ）及び図３（ｂ）に示すように、凹部１６ａの断面形状を例えば横Ｖ字状やコ字状に変更することもできる。
【００４６】
・図３（ｃ）に示すように、ガラス溶融炉１１の側壁１２と対向しない位置に凹部１６ａの開口を有する緩衝部材１６に変更してもよい。また、例えば、図３（ｄ）に示すように、ガラス溶融炉１１の緩衝部材１６における凹部１６ａを、貫通孔１６ｂに変更してもよいし、凹部１６ａと貫通孔１６ｂのいずれも有する緩衝部材１６に変更してもよい。このように、ガラス溶融炉１１の緩衝部材１６は、凹部又は貫通孔の少なくとも一方を有する緩衝部材を含むことで、上記（２）欄で述べた作用効果を得ることができる。また、ガラス溶融炉１１の緩衝部材１６は、側壁１２に接触されるとともに、側壁１２と対向する位置に凹部１６ａの開口及び貫通孔の開口の少なくとも一方を有する緩衝部材を含むことで、上記（３）欄で述べた作用効果を得ることができる。この場合、異なる形状の凹部や異なる形状の貫通孔を組み合わせることもできる。
【００４７】
・図３（ｅ）に示すように、ガラス溶融炉１１の緩衝部材１６を複数の緩衝部材１６，１６に分割し、上下方向に沿って配置してもよい。この場合であっても、緩衝部材１６の圧縮強度を低くすることが可能であるが、緩衝部材１６の部品点数を削減し、緩衝部材１６の取り付けを容易にするという観点から、凹部又は貫通孔の少なくとも一方を有する緩衝部材１６を用いることが好ましい。
【００４８】
・図３（ｆ）に示すように、ガラス溶融炉１１の中間部１５は、緩衝部材１６以外の中間部材１７を備えていてもよい。例えば、ガラス溶融炉１１の側壁１２と緩衝部材１６との間に中間部材１７をさらに設けることにより、側壁１２と緩衝部材１６とが接触しない構成に変更してもよい。
【００４９】
・図３（ｅ）及び図３（ｇ）に示すように、ガラス溶融炉１１の緩衝部材１６における凹部１６ａを省略してもよい。
・ガラス溶融炉１１の緩衝部材１６における凹部１６ａの形状は、支持部１４に接触する接触面の一端から他端にわたって延在しているが、これに限定されない。例えば、緩衝部材１６の凹部１６ａは、支持部１４に接触する接触面で囲まれる位置に形成することもできる。また、緩衝部材１６の凹部１６ａは、水平方向に延在しているが、これに限定されず、例えば、垂直方向に延在する凹部１６ａに変更することもできる。ガラス溶融炉１１の緩衝部材１６における凹部１６ａは、側壁１２に接触する接触部分の一端から他端にわたって延在する構成、すなわち前記接触面を複数箇所に分割する構成であることが好ましい。この場合、側壁１２と緩衝部材１６との間の熱を好適に逃がすことが可能となるため、側壁１２の外面における温度のばらつきを好適に抑えることができる。
【００５０】
・複数の緩衝部材１６，１６を側壁１２の厚さ方向に沿って積層して配置してもよい。
・ガラス溶融炉１１の緩衝部材１６として、異なる組成を有する複数の緩衝部材１６を組み合わせて用いてもよい。また、ガラス溶融炉１１の緩衝部材１６は、煉瓦に限定されず、例えば、耐火モルタルから構成した緩衝部材１６に変更してもよい。また、緩衝部材１６として、耐火モルタルと耐火性繊維等のフィラーとの複合体を用いてもよい。
【００５１】
・ガラス溶融炉１１の緩衝部材１６は、側壁１２において隣り合う耐火物Ｒに跨るように配置することもできる。
・ガラス溶融炉１１の側壁１２において、長手方向Ｘにおける両端側となる各位置の支持部１４及び中間部１５を省略することもできる。
【００５２】
・ガラス溶融炉１１の平面視形状は図示した長方形に限らず、例えば正方形や台形等、任意の形状に変更してもよい。
・ガラス溶融炉１１の側壁１２は、中間部１５を省略するとともに側壁１２に接する支持部により支持した耐火物Ｒを含んでいてもよい。
【００５３】
・ガラス溶融炉１１の上記支持部１４を省略し、構成部材Ｓ自体をガラス溶融炉１１の支持部１４として併用してもよい。
・ガラス溶融炉１１は、ガラスの原料の溶融を目的とする以外に、溶融ガラスＧが流入されるガラス溶融炉１１や流入された溶融ガラスの清澄を目的としたガラス溶融炉１１に変更することもできる。
【符号の説明】
【００５４】
１１…ガラス溶融炉、１２…側壁、１４…支持部、１５…中間部、１６…緩衝部材、１６ａ…凹部、１６ｂ…貫通孔、Ｒ…耐火物。
【図１】
0006528593.tif 000002
【図２】
0006528593.tif 000003
【図３】
0006528593.tif 000004